【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
硫化銅鉱物および硫化モリブデン鉱物の少なくとも一方を有する有価金属硫化物鉱物と、脈石硫化物鉱物として硫化鉄鉱物と、淡水、半塩水および塩水のうちの１つ以上とを含有する、スラリー状有価金属含有供給材料を準備し、
前記スラリー状有価金属含有供給材料を分子状酸素含有ガスによってエアレーションして、分子状酸素含有スラリー状供給材料を形成し、
その後、前記分子状酸素含有スラリー状供給材料をスルホキシ試薬と接触させて、処理済み供給材料を形成し、
前記処理済み供給材料を浮選して、前記分子状酸素含有スラリー状供給材料中の前記有価金属硫化物鉱物の少なくとも大部分を含有する精鉱と、前記分子状酸素含有スラリー状供給材料中の少なくとも約４０％の硫化鉄鉱物を含有する廃石とを形成することを備えるプロセス。
【請求項２】
前記有価金属硫化物鉱物は硫化銅であり、前記淡水、半塩水および塩水のうちの１つ以上は緩衝化された水と塩性水の一方又は両方を含む、請求項１に記載のプロセス。
【請求項３】
前記スラリー状有価金属含有供給材料は、溶存分子状酸素含有量を有しており、前記処理済み供給材料の浮選の前に、該スラリー状有価金属含有供給材料の前記溶存分子状酸素含有量は、外部で生成された非酸化ガスと当該スラリー状有価金属含有供給材料との接触によって低下されていない請求項１に記載のプロセス。
【請求項４】
前記有価金属硫化物鉱物は硫化銅であり、前記有価金属含有供給材料には、少なくとも約５０ｇ／ｔのスルホキシ試薬が添加される、請求項１に記載のプロセス。
【請求項５】
前記スラリー状有価金属含有供給材料は一次細砕回路または二次細砕回路または一次及び二次細砕回路において粉砕されて粉砕供給材料とされ、前記処理済み供給材料の前記浮選は精選浮選であり、前記スラリー状有価金属含有供給材料は粗選浮選の粗選精鉱であり、前記有価金属硫化物鉱物は硫化銅であり、前記スラリー状有価金属含有供給材料は前記粗選浮選前にスルホキシ試薬と接触されず、前記粗選精鉱は前記処理済み供給材料の前記浮選の前に二次粉砕に供され、前記処理済み供給材料はｐＨ８未満のｐＨ値を有し、前記スルホキシ試薬は分子状酸素含有ガスによる前記スラリー状有価金属含有供給材料のエアレーション後に行われる二次粉砕中に前記スラリー状有価金属含有供給材料と接触させられる、請求項１に記載のプロセス。
【請求項６】
前記処理済み供給材料は２ｐｐｍ超の溶存分子状酸素含有量を有し、前記スルホキシ試薬は、アンモニウムの、水素の、アルカリのまたはアルカリ土類金属の、亜硫酸塩、重亜硫酸塩、およびメタ重亜硫酸塩のうちの１つ以上を含み、前記スラリー状有価金属含有供給材料及び前記分子状酸素含有スラリー状供給材料は実質的にｐＨ調節が行われず、前記水は０．０１％以上の塩分および約１０，０００ｍｇ／Ｌ以上の全溶解固形物の少なくとも一方を有し、前記処理済み供給材料の前記浮選は、浮選前及び浮選中に実質的にｐＨ調節が行われず、前記処理済み供給材料の自然ｐＨで実施される、請求項１に記載のプロセス。
【請求項７】
硫化銅および硫化モリブデンの少なくとも一方を有する有価金属硫化物鉱物と、前記有価金属硫化物鉱物から分離されるべき第２硫化物鉱物とを含有するスラリー状有価金属含有供給材料であって、前記スラリー状有価金属含有供給材料は、約０.０１％以上の塩分または少なくとも約１０，０００ｍｇ／Ｌの全溶解固形物の少なくとも一方を有する水を含有するものである、前記スラリー状有価金属含有供給材料を準備することと、
前記スラリー状有価金属含有供給材料に分子状酸素含有ガスを接触させて、分子状酸素含有スラリー状供給材料を形成することと、
前記分子状酸素含有スラリー状供給材料の少なくとも一部をスルホキシ試薬と接触させることと、
前記分子状酸素含有スラリー状供給材料とスルホキシ試薬含有スラリーを浮選して、前記分子状酸素含有スラリー状供給材料とスルホキシ試薬含有スラリー中の、少なくとも約４０％の有価金属硫化物鉱物を含む精鉱と、少なくとも約４０％の他の硫化物鉱物を含有する廃石とを形成することを備えるプロセス。
【請求項８】
前記スラリー状有価金属含有供給材料は一次細砕回路または二次細砕回路または一次及び二次細砕回路において粉砕されて粉砕供給材料とされ、前記分子状酸素含有ガスとの前記接触はエアレーションによって行われ、前記有価金属硫化物鉱物は硫化銅であり、第２硫化物は硫化鉄鉱物であり、前記硫化鉄鉱物は、黄鉄鉱、白鉄鉱、硫砒鉄鉱および磁硫鉄鉱のうちの少なくとも１つであり、前記浮選は精選浮選であり、前記スルホキシ試薬は粉砕機内の前記スラリー状有価金属含有供給材料由来の溶液に添加され、前記粉砕機は再粉砕回路にあり、前記スラリー状有価金属含有供給材料は粗選浮選の粗選精鉱であり、前記スラリー状有価金属含有供給材料は粗選浮選前にスルホキシ試薬と接触されず、前記スラリー状有価金属含有供給材料には２００ｇ／ｔ超のスルホキシ試薬が添加される、請求項７に記載のプロセス。
【請求項９】
前記浮選の前に、前記スラリー状有価金属含有供給材料は、該スラリー状有価金属含有供給材料の溶存分子状酸素含有量を低下させるために、外部で生成された非酸化ガスと接触させられない、請求項７に記載のプロセス。
【請求項１０】
前記有価金属硫化物は硫化銅であり、前記第２硫化物鉱物は銅およびモリブデン以外の有価金属を含み、前記スラリー状有価金属含有供給材料には、少なくとも約１００ｇ／ｔのスルホキシ試薬が添加され、前記分子状酸素含有スラリー状供給材料の溶存分子状酸素含有量は少なくとも約５ｐｐｍである、請求項７に記載のプロセス。
【請求項１１】
前記スラリー状有価金属含有供給材料は塩水および半塩水の少なくとも一方を含み、前記接触中の前記スラリー状有価金属含有供給材料の溶存分子状酸素含有量は２ｐｐｍ超である、請求項７に記載のプロセス。
【請求項１２】
前記有価金属硫化物は硫化銅であり、前記第２硫化物鉱物は銅およびモリブデン以外の有価金属を含み、前記スルホキシ試薬は、アンモニウムの、水素の、アルカリのまたはアルカリ土類金属の、亜硫酸塩、重亜硫酸塩、およびメタ重亜硫酸塩のうちの１つ以上を含み、前記スラリー状有価金属含有供給材料には少なくとも５０ｇ／ｔのスルホキシ試薬が添加され、前記スラリー状有価金属含有供給材料及び前記分子状酸素含有スラリー状供給材料は実質的にｐＨ調節が行われない、請求項７に記載のプロセス。
【請求項１３】
前記有価金属硫化物鉱物および第２硫化物鉱物は前記浮選の前にｐＨ調整が実質的に行われず、前記有価金属硫化物は硫化銅であり、前記第２硫化物は硫化物含有脈石鉱物であり、前記硫化物含有脈石鉱物は、黄鉄鉱、白鉄鉱、硫砒鉄鉱および磁硫鉄鉱のうちの少なくとも１つであり、前記スラリー状有価金属含有供給材料のｐＨは自然ｐＨであり、前記浮選の前に、前記スラリー状有価金属含有供給材料は、該スラリー状有価金属含有供給材料の溶存分子状酸素含有量を低下させるために、外部で生成された非酸化ガスと接触させられておらず、前記分子状酸素含有スラリー状供給材料はｐＨ８．５未満のｐＨを有する、請求項７に記載のプロセス。
【請求項１４】
前記有価金属硫化物は硫化銅であり、前記分子状酸素含有スラリー状供給材料はｐＨ８．５未満のｐＨを有し、前記水は塩水および半塩水の少なくとも一方であり、前記接触中の前記分子状酸素含有スラリー状供給材料の溶存分子状酸素含有量は２ｐｐｍ超であり、前記水は、淡水、塩水および半塩水のうちの１つ以上を含み、
前記分子状酸素含有スラリー状供給材料の前記浮選は精選浮選であり、前記スルホキシ試薬は、
粉砕機内の前記分子状酸素含有スラリー状供給材料由来の溶液に添加され、前記粉砕機は再粉砕回路にあり、前記有価金属含有供給材料は粗選浮選の粗選精鉱であり、前記有価金属含有供給材料は粗選浮選前にスルホキシ試薬と接触されず、前記スルホキシ試薬は、アンモニウムの、水素の、アルカリのまたはアルカリ土類金属の、亜硫酸塩、重亜硫酸塩、およびメタ重亜硫酸塩のうちの１つ以上であり、前記スラリー状有価金属含有供給材料には１００ｇ／ｔ超のスルホキシ試薬が添加され、前記スラリー状有価金属含有供給材料は、浮選前および浮選中に、実質的にｐＨ調節が行われない、請求項７に記載のプロセス。